(57)【特許請求の範囲】
【請求項１】
導体に絶縁層を被覆した電線において、
前記絶縁層がポリオレフィン系樹脂１００質量部と、金属水酸化物１００〜２５０質量部と、融点が２００℃以上で平均粒径１０μｍ以下の酸化防止剤単独もしくは他の酸化防止剤を含む酸化防止剤２質量部以上５質量部以下とからなり、これらを配合した混合物を架橋してなり、毒性指数（ＩＴＣ）が３．０以下である非ハロゲン耐熱老化性難燃樹脂組成物からなることを特徴とする鉄道車両用電線。
【請求項２】
上記ポリオレフィン系樹脂が、ポリプロピレン、高密度ポリエチレン、直鎖状低密度ポリエチレン、低密度ポリエチレン、超低密度ポリエチレン、α−オレフィン（共）重合体、エチレン−酢酸ビニル共重合体、エチレン−エチルアクリレート共重合体、エチレン−プロピレン共重合ゴム、エチレン−プロピレン−ジエン三元系共重合ゴムの中から選ばれる少なくとも１種である請求項１に記載の鉄道車両用電線。
【請求項３】
上記金属水酸化物が、水酸化マグネシウムあるいは水酸化アルミニウムである請求項１又は２に記載の鉄道車両用電線。
【請求項４】
融点が２００℃以上で平均粒径１０μｍ以下の酸化防止剤が、１，３，５−トリス（３’，５’−ジ−ｔｅｒｔ−ブチル−４’−ヒドロキシベンジル）イソシアヌル酸で、他の酸化防止剤がペンタエリスリチル−テトラキス［３−［３，５−ジ−ｔｅｒｔ−ブチル−４−ヒドロキシフェニル］プロピオネート］、チオジエチレンビス［３−［３，５−ジ−ｔｅｒｔ−ブチル−４−ヒドロキシフェニル］プロピオネート］、テトラキス（メチレンドテシルチオプロピオネート）メタンの中から選ばれる少なくとも１種である請求項１〜３いずれかに記載の鉄道車両用電線。
【請求項５】
１８０〜１４０℃保管品の破断伸びが５０％以上である最長時間からアレニウスプロットにより１２０℃で２０，０００時間保管後の破断伸びが５０％以上であることが予測される請求項１〜４いずれかに記載の鉄道車両用電線。
【請求項６】
請求項５に記載の鉄道車両用電線を用いて形成したことを特徴とする鉄道車両用ケーブル。
【発明の詳細な説明】
【技術分野】
【０００１】
本発明は難燃性、耐熱老化性、安全性に優れ、ケーブル絶縁材料として有用な非ハロゲン耐熱老化性難燃樹脂組成物を用いた鉄道車両用電線および鉄道車両用ケーブルに関するものである。
【背景技術】
【０００２】
従来から鉄道車両などの配線に用いられる絶縁電線の絶縁被覆材として、一般に難燃性に優れた塩化ビニル樹脂が広く使用されてきた。
【０００３】
しかし、塩化ビニル樹脂は難燃性を有する半面、分子中にハロゲン元素を含むため、車両の火災時や焼却廃棄時に有毒なハロゲン系ガスを大気中に放出するという問題がある。
【０００４】
このような背景から、近年、ベース樹脂にポリオレフィン系樹脂を用い、難燃剤として金属水酸化物を添加した、非ハロゲン難燃樹脂組成物が開発されてきた。
【０００５】
耐熱老化性を得る方法として、上記の非ハロゲン難燃樹脂組成物へのフェノール系酸化防止剤やイオウ系酸化防止剤の配合（特許文献１など）が提案されている。
【先行技術文献】
【特許文献】
【０００６】
【特許文献１】特許第４２５５３６８号公報
【発明の概要】
【発明が解決しようとする課題】
【０００７】
しかしながら、近年、欧米を中心にその適用が拡大されているＥＮ規格電線には、非常に厳しい難燃性規格である垂直燃焼試験（ＶＦＴ＝Ｖｅｒｔｉｃａｌ  Ｆｌａｍｅ  Ｔｅｓｔ）に加え、１２０〜１２５℃で２０，０００ｈ以上の長期耐熱老化性、燃焼時に発生するシアン化水素、一酸化炭素、二酸化炭素、窒素酸化物、二酸化硫黄などの人体に有毒なガスの低減も要求される。
【０００８】
従って、本発明の目的は、難燃性、耐熱老化性、安全性に優れ、ケーブル絶縁材料として有用な非ハロゲン耐熱老化性難燃樹脂組成物を用いた鉄道車両用電線及び鉄道車両用ケーブルを提供することにある。
【課題を解決するための手段】
【０００９】
上記目的を達成するために請求項１の発明は、導体に絶縁層を被覆した電線において、前記絶縁層がポリオレフィン系樹脂１００質量部と、金属水酸化物１００〜２５０質量部と、融点が２００℃以上で平均粒径１０μｍ以下の酸化防止剤単独もしくは他の酸化防止剤を含む酸化防止剤２質量部以上５質量部以下とからなり、これらを配合した混合物を架橋してなり、毒性指数（ＩＴＣ）が３．０以下である非ハロゲン耐熱老化性難燃樹脂組成物からなる鉄道車両用電線である。
【００１０】
請求項２の発明は、上記ポリオレフィン系樹脂が、ポリプロピレン、高密度ポリエチレン、直鎖状低密度ポリエチレン、低密度ポリエチレン、超低密度ポリエチレン、α−オレフィン（共）重合体、エチレン−酢酸ビニル共重合体、エチレン−エチルアクリレート共重合体、エチレン−プロピレン共重合ゴム、エチレン−プロピレン−ジエン三元系共重合ゴムの中から選ばれる少なくとも１種である請求項１に記載の鉄道車両用電線である。
【００１１】
請求項３の発明は、上記金属水酸化物が、水酸化マグネシウムあるいは水酸化アルミニウムである請求項１又は２に記載の鉄道車両用電線である。
【００１２】
請求項４の発明は、融点が２００℃以上で平均粒径１０μｍ以下の酸化防止剤が、１，３，５−トリス（３’，５’−ジ−ｔｅｒｔ−ブチル−４’−ヒドロキシベンジル）イソシアヌル酸で、他の酸化防止剤がペンタエリスリチル−テトラキス［３−［３，５−ジ−ｔｅｒｔ−ブチル−４−ヒドロキシフェニル］プロピオネート］、チオジエチレンビス［３−［３，５−ジ−ｔｅｒｔ−ブチル−４−ヒドロキシフェニル］プロピオネート］、テトラキス（メチレンドテシルチオプロピオネート）メタンの中から選ばれる少なくとも１種である請求項１〜３いずれかに記載の鉄道車両用電線である。
【００１３】
請求項５の発明は、１８０〜１４０℃保管品の破断伸びが５０％以上である最長時間からアレニウスプロットにより１２０℃で２０，０００時間保管後の破断伸びが５０％以上であることが予測される請求項１〜４いずれかに記載の鉄道車両用電線である。
【００１４】
請求項６の発明は、請求項５記載の鉄道車両用電線を用いて形成したことを特徴とする鉄道車両用ケーブルである。
【発明の効果】
【００１５】
本発明によれば、難燃性、耐熱老化性、安全性に優れ、ケーブル絶縁材料として有用な非ハロゲン耐熱老化性難燃樹脂組成物を用いた鉄道車両用電線および鉄道車両用ケーブルを提供することが可能である。また、機械特性、耐油性、耐酸・アルカリ性を保持しつつ、非常に厳しい難燃性規格である垂直燃焼試験（ＶＦＴ＝Ｖｅｒｔｉｃａｌ  Ｆｌａｍｅ  Ｔｅｓｔ）をクリアし、１２０〜１２５℃で２０，０００ｈ以上の長期耐熱老化性を持ち、燃焼時のシアン化水素、一酸化炭素、二酸化炭素、窒素酸化物、二酸化硫黄などの有毒ガスの発生を低く抑えており安全性にも優れる鉄道車両用電線及び鉄道車両用ケーブルを提供することができる。
【図面の簡単な説明】
【００１６】
【図１】本発明が適用される鉄道車両用電線の断面図である。
【発明を実施するための形態】
【００１７】
以下、本発明の好適な一実施の形態を添付図面に基づいて詳述する。
【００１８】
先ず本発明の非ハロゲン耐熱老化性難燃樹脂組成物を用いた鉄道車両用電線の例を図１により説明する。
【００１９】
図１は、錫めっき銅導体１に絶縁体内層２を被覆した上に絶縁体外層３を押出し被覆したワイヤ（鉄道車両用電線）１０を示し、絶縁体外層３を本発明の非ハロゲン耐熱老化性難燃樹脂組成物により作製する。
【００２０】
本発明に使用する非ハロゲン耐熱老化性難燃樹脂組成物は、ポリオレフィン系樹脂１００質量部と、金属水酸化物１００〜２５０質量部と、融点が２００℃以上で平均粒径１０μｍ以下の酸化防止剤単独もしくは他の酸化防止剤を含む酸化防止剤２質量部以上５質量部以下とからなり、これらを配合した混合物を架橋してなるものである。
【００２１】
本発明に用いる酸化防止剤は、融点が２００℃以上で平均粒径１０μｍ以下のものを用い、これを単独、もしくは他の酸化防止剤と併用し、合計で２質量部以上５質量部以下をポリオレフィン系樹脂１００質量部、金属水酸化物１００〜２５０質量部とともに混合して用いる。
【００２２】
ここで、融点が２００℃以上の酸化防止剤を用いるのは、高温における耐熱老化性を向上させるためであり、その平均粒径を１０μｍ以下とするのは樹脂内での分散性を向上させることで、樹脂の耐熱性向上をより効果的にするためである。
【００２３】
酸化防止剤の働きは、ポリマ酸化劣化時に発生するラジカルの捕捉（フェノール系酸化防止剤）やパーオキサイドの分解（イオウ系酸化防止剤）であるが、分散をよくすることでポリマの各部で起こる酸化劣化を近傍でより効率よく防止することができる。
【００２４】
酸化防止剤の添加量は、ある一定量以上の添加でポリマの酸化劣化を抑制するのに十分な量に達する一方、過剰な添加では期待される耐熱老化性が得られないばかりか、逆に高温下ではプロオキシダント（酸化促進剤）として働き、かえって劣化を加速する傾向のあることが知られている。また、酸化防止剤そのものが有機化合物であり、イオウを分子構造に含むものもあるため、燃焼時に一酸化炭素、窒素酸化物、二酸化硫黄を発生させ、燃焼ガスの毒性を向上させる。
【００２５】
よって、添加する酸化防止剤の量を必要最小限とするために、本発明者らは酸化防止剤の粒径と添加量を検討し、融点が２００℃以上の酸化防止剤については平均粒径１０μｍ以下とし、酸化防止剤の全体量としては、２質量部以上５質量部以下がポリオレフィン系樹脂１００質量部、金属水酸化物１００〜２５０質量部に対して最適であることを見出した。
【００２６】
ここで、融点が２００℃以上の酸化防止剤のみ平均粒径を規定しているのは、低融点の酸化防止剤がポリオレフィン系樹脂との混練時に溶融するのに対し、融点が２００℃以上の酸化防止剤は溶融しないため、混練後もポリオレフィン系樹脂のマトリックスに、添加前とほぼ同等の粒径で残存するためである。
【００２７】
低融点のみの酸化防止剤の添加の場合、混練によるポリオレフィン系樹脂への分散は容易であるが、耐熱性に乏しいため、高温下においてそれ自身が熱劣化や樹脂外への揮発を起こすことで、酸化防止剤としての効果が大きく損なわれる。
【００２８】
よって、十分な長期耐熱老化性を得るためには融点が２００℃以上の酸化防止剤を含まなければならず、効果を発揮するためには、その添加量は、ポリオレフィン系樹脂１００質量部、金属水酸化物１００〜２５０質量部に対して２質量部以上が必要となる。ただし、燃焼時の毒性が増加するため、その添加量は５質量部以下としなければならない。
【００２９】
本発明において、金属水酸化物の添加量は、ポリオレフィン系樹脂１００質量部に対して１００〜２５０質量部であり、添加量が１００質量部より少ないと十分な難燃性が得られず、２５０質量部より多いと機械特性が著しく低下する。
【００３０】
本発明で用いられるポリオレフィン系樹脂は、ポリプロピレン、高密度ポリエチレン、直鎖状低密度ポリエチレン、低密度ポリエチレン、超低密度ポリエチレン、α−オレフィン（共）重合体、エチレン−酢酸ビニル共重合体、エチレン−エチルアクリレート共重合体、エチレン−プロピレン共重合ゴム、エチレン−プロピレン−ジエン三元系共重合ゴムの中から選ばれる少なくとも１種である。
【００３１】
本発明においてα−オレフィン（共）重合体とは、エチレン、プロピレン、１−ブテン、４−メチル−１−ペンテン、１−ヘキセン、１−ヘプテン、１−オクテン、１−ノネン、１−デセンなどのα−オレフィンの単独もしくは相互共重合体、または、エチレンとそれらα−オレフィンとの共重合体、あるいは、それらの混合物である。
【００３２】
α−オレフィン（共）重合体、エチレン−酢酸ビニル共重合体、エチレン−エチルアクリレート共重合体は、酸により変性してもよく、不飽和カルボン酸やその誘導体などを用いることができる。具体的には、不飽和カルボン酸としては、マレイン酸やフマル酸などが挙げられ、また、不飽和カルボン酸の誘導体としては、無水マレイン酸、マレイン酸モノエステル、マレイン酸ジエステルなどがある。好ましくは、マレイン酸、無水マレイン酸である。これらは１種または２種以上併用しても良い。
【００３３】
本発明における金属水酸化物は、難燃剤として用いるものであり、難燃効果や耐熱性に優れ、経済性も有利なことから、好ましくは、水酸化マグネシウム、水酸化アルミニウムである。これらは粒子表面をシランカップリング剤や脂肪酸などで表面処理されたものを用いても良い。
【００３４】
本発明における酸化防止剤としては、特に限定されるものではないが、例えば融点が２００℃以上で平均粒径１０μｍ以下の酸化防止剤としては、フェノール系の１，３，５−トリス（３’，５’−ジ−ｔｅｒｔ−ブチル−４’−ヒドロキシベンジル）イソシアヌル酸を用いることができる。またその他の酸化防止剤としては、例えばフェノール系のペンタエリスリチル−テトラキス［３−［３，５−ジ−ｔｅｒｔ−ブチル−４−ヒドロキシフェニル］プロピオネート］、フェノールとイオウ混合系のチオジエチレンビス［３−［３，５−ジ−ｔｅｒｔ−ブチル−４−ヒドロキシフェニル］プロピオネート］、イオウ系のテトラキス（メチレンドテシルチオプロピオネート）メタンなどを用いることができる。
【００３５】
本発明に使用する非ハロゲン耐熱老化性難燃樹脂組成物は、ＥＮ５０３０５の７．３項で規定されている、長期耐熱老化性の評価において、１８０〜１４０℃保管品の破断伸びが５０％以上である最長時間からアレニウスプロットにより１２０℃で２０，０００時間保管後の破断伸びが５０％以上であることが予測され、且つＥＮ５０３０５の９．２項で規定されている、燃焼時に発生する有毒ガスの毒性指数（ＩＴＣ＝Ｔｈｅ  ｔｏｘｉｃｉｔｙ  ｉｎｄｅｘ）が３．０以下であることを特徴とする。
【００３６】
また、本発明の非ハロゲン耐熱老化性難燃樹脂組成物を被覆した鉄道車両用電線および鉄道車両用ケーブルは、上記非ハロゲン耐熱老化性難燃樹脂組成物を導体の外周に被覆されたものであり、放射線、過酸化物、シラン系架橋剤などにより架橋されていることが好ましい。
【００３７】
また、本発明に使用する非ハロゲン耐熱老化性難燃樹脂組成物には、必要に応じて架橋剤、架橋助剤、滑剤、軟化剤、可塑剤、無機充填剤、相溶化剤、安定剤、カーボンブラック、着色剤等の添加剤を加えることが可能である。
【００３８】
本発明に用いる非ハロゲン耐熱老化性難燃樹脂組成物を被覆した電線およびケーブルの具体的な用途としては、鉄道車両用電線、例えばＥＮ５０２６４−３−１で規定される動力系ワイヤの絶縁体外層、ＥＮ５０２６４−３−２で規定される動力系ケーブルのシース、ＥＮ５０３０６−３，４で規定される制御系ケーブルのシースなどに用いることができる。
【実施例】
【００３９】
以下に本発明の実施例を比較例と併せて説明する。
【００４０】
図１で説明した、錫めっき銅導体１に絶縁体内層２を被覆した上に絶縁体外層３を押出し被覆したワイヤ１０と、絶縁体外層３としての非ハロゲン耐熱老化性難燃樹脂組成物を、以下のように作製した。
【００４１】
０．７５ｍｍ2の錫めっき銅導体の撚り線に絶縁体内層（直鎖状低密度ポリエチレン６０質量部、マレイン酸変性α−オレフィン（共）重合体３０質量部、エチレン−エチルアクリレート共重合体１０質量部、焼成クレー１００質量部、酸化防止剤２質量部、トリメチロールプロパントリメタクリレート１質量部、滑剤０．５質量部の樹脂組成物）０．８ｍｍと、絶縁体外層１．２ｍｍとを押出被覆し、電子線を８Ｍｒａｄ照射して架橋した。絶縁体の樹脂組成物はそれぞれ被覆前に予めワンダーニーダにより１８０℃で混練したものをペレット化して用いた。絶縁体外層の樹脂組成は表１の通りとした。
【００４２】
表１の複合酸化防止剤は、（株）ＡＤＥＫＡ製のＡＯ−１８で、フェノール系の１，３，５−トリス（３’，５’−ジ−ｔｅｒｔ−ブチル−４’−ヒドロキシベンジル）イソシアヌル酸と、イオウ系のテトラキス（メチレンドテシルチオプロピオネート）メタンとの混合物からなり、融点が２００℃以上で、平均粒径が４μｍである。
【００４３】
フェノール系酸化防止剤（１）は、チバスペシャルケミカルズ製のイルガノックス１０１０（ペンタエリスリチル−テトラキス［３−［３，５−ジ−ｔｅｒｔ−ブチル−４−ヒドロキシフェニル］プロピオネート］）で、融点が１１０〜１２５℃である。
【００４４】
フェノール系酸化防止剤（２）は、（株）ＡＤＥＫＡ製のＡＯ−２０（１，３，５−トリス（３’，５’−ジ−ｔｅｒｔ−ブチル−４’−ヒドロキシベンジル）イソシアヌル酸）で、融点が２２２℃、平均粒径３８μｍである。
【００４５】
フェノール系酸化防止剤（３）と（４）は、フェノール系酸化防止剤（２）であるＡＯ−２０をジェットミルで粉砕し、平均粒径をそれぞれ分級により１０μｍおよび２０μｍに調整したものを用いたものである。平均粒径はマイクロトラック法により測定した。
【００４６】
樹脂組成物およびワイヤの評価は以下に示す方法により判定した。
【００４７】
耐熱老化性、毒性、機械特性の評価は、表１に示す絶縁体外層向けの混練樹脂組成物から成形した厚さ１ｍｍのシートの８Ｍｒａｄ電子線照射品、難燃性は絶縁体内層を含んだワイヤ（８Ｍｒａｄ電子線照射品）で評価を実施した。
【００４８】
耐熱老化性はＥＮ５０３０５の７．３項、毒性はＥＮ５０３０５の９．２項、機械特性はＥＮ６０８１１−１−１の９．１項、難燃性はＥＮ６０３３２−１−２に準拠して評価した。
【００４９】
耐熱老化性は、厚さ１ｍｍのシートをダンベル形状に打ち抜き、１７０℃、１６０℃、１５０℃の老化槽内で老化試験を行い、順次取出したダンベルの引張試験を行い、破断伸び５０％以上を維持する最長時間（寿命）を求めた。評価の結果、得られた寿命をアレニウスプロットし、その回帰直線から寿命が２０，０００ｈとなる温度（温度指数）を算出し、温度指数が１２０以上のものを合格とした。引張試験の条件は速度２００ｍｍ／ｍｉｎとした。
【００５０】
毒性は、厚さ１ｍｍのシートを５ｍｍ角にカットし、２３℃・相対湿度５０％の室内で４８時間保管後、８００℃の炉内で２０分間分解させた。シアン化水素、一酸化炭素、二酸化炭素、窒素酸化物、二酸化硫黄の発生量とそれぞれに規定された毒性の重み付けから、毒性指数（ＩＴＣ）を算出し、ＩＴＣが３．０以下のものを合格とした。
【００５１】
機械特性は、厚さ１ｍｍのシートをダンベル形状に打ち抜き、速度２００ｍｍ／ｍｉｎの引張試験を実施し、引張強さ１０ＭＰａ以上、破断伸び１２５％以上を合格とした。
【００５２】
難燃性は、６００ｍｍ長のワイヤを垂直にセットし、４５°の角度でバーナーの炎を６０秒間当て、燃焼（炭化）部が上支持部から５０ｍｍ以上の部位でストップした場合を合格とし、３本すべてが合格のものを全数合格（○）とした。
【００５３】
本発明に用いる樹脂組成物を用いて製造した実施例と、同様にして作製した比較例を表１に示す。
【００５４】
【表１】
0005609953.tif 000002
【００５５】
表１に示すように、本発明における実施例１〜９においては、いずれも耐熱老化性、毒性、機械特性、難燃性に優れている。
【００５６】
一方、実施例１に対して金属水酸化物の添加量が規定量（１００質量部）を下回る比較例１においては難燃性が足りず、毒性も不十分であり、また、実施例２に対して規定量（２５０質量部）を上回る比較例２では機械特性が不足している。
【００５７】
実施例１、２と比較例１、２から、金属水酸化物の添加量は１００〜２５０質量部がよい。
【００５８】
酸化防止剤として複合酸化防止剤を用いた比較例３は、実施例７に対して、酸化防止剤の添加量が規定量（２質量部）を下回り耐熱老化性が足りず、また、実施例８に対して、規定量（５質量部）を上回る比較例４では毒性が不十分である。
【００５９】
実施例７、８と比較例３、４から融点２００℃以上の酸化防止剤を含む酸化防止剤の添加量は、２質量部以上５質量部以下がよい。また実施例５〜８より、複合酸化防止剤の添加量が多くなると毒性指数が高くなり、比較例４の６質量部では、毒性指数が高くなるため、複合酸化防止剤と他のフェノール系酸化防止剤（１）を併用するのがよく、複合酸化防止剤は、全体の酸化防止剤が規定した範囲内であれば、０．５質量部でも耐熱老化性は合格するため、０．５質量部以上含まれていればよい。
【００６０】
比較例５、６は、融点が２００℃以上のフェノール系酸化防止剤（２）とイオウ系酸化防止剤を併用したものであるが、フェノール系酸化防止剤（２）の平均粒径が３８μｍであり、フェノール系とイオウ系の酸化防止剤を、共に１．５質量部配合した比較例５は、耐熱老化性が悪く、共に２．０質量部添加した比較例６は毒性が不十分となる。これは酸化防止剤の粒径が大きいと樹脂への分散が不十分となり、フェノール系酸化防止剤（２）による酸化防止機能が十分に発揮されないため、そ
の添加量が少ないと毒性は満足するものの酸化防止機能が十分に発揮されず、添加量が多くなると酸化防止機能は発揮できるものの毒性を満足しないものとなるからである。
【００６１】
比較例７は、平均粒径２０μｍのフェノール系酸化防止剤（４）とイオウ系酸化防止剤を併用したものであるが、平均粒径１０μｍのフェノール系酸化防止剤（３）とイオウ系酸化防止剤を併用した実施例９と比べて、毒性に対しては優位であるが耐熱老化性を満足しない。また、他のフェノール系酸化防止剤（１）とイオウ系酸化防止剤を併用した比較例８も耐熱老化性が不十分である。
【００６２】
よって、融点２００℃以上のフェノール系酸化防止剤の平均粒径は１０μｍ以下を用いるのがよい。
【００６３】
以上説明してきたように、本発明の非ハロゲン耐熱老化性難燃樹脂組成物を被覆した鉄道車両用電線は優れた耐熱老化性、毒性、機械特性、難燃性を有しており、その工業的な有用性は極めて高いと考えられる。
【符号の説明】
【００６４】
１  錫めっき銅導体
２  絶縁体内層
３  絶縁体外層
１０  電線
【図１】
0005609953.tif 000003